СПОСОБ ИЗГОТОВЛЕНИЯ МНОГОСЛОЙНЫХ СТЕНОВЫХ БЛОКОВ (ВАРИАНТЫ), МНОГОСЛОЙНЫЙ СТЕНОВОЙ БЛОК (ВАРИАНТЫ)

1. Способ изготовления многослойных стеновых блоков, включающий изготовление слоев для многослойного стенового блока, в том числе не менее одного наружного, не менее одного внутреннего слоев, при необходимости, между наружным и внутренним слоями дополнительно изготавливают промежуточный слой или промежуточные слои, каждый слой изготавливают из смесей, в состав которых включают следующие ингредиенты: керамзит, в том числе, дробленый с размером дроблений не менее 1 мм в количестве не менее 50% или керамзит с фракциями с размером фракций не менее 1 мм и количестве не менее 50%, фракции любые возможные по составу, цемент в количестве не менее 20%, пластификатор в количестве не менее 0,5%, остальное - вода соответственно, при изготовлении смесей для наружного слоя многослойного стенового блока используют, в том числе, керамзит - не менее 50%, цемент - не менее 20%, пластификатор - не менее 0,5%, воду - остальное, для изготовления промежуточного слоя многослойного стенового блока используют, в том числе, керамзит с различными фракциями с размером фракций не менее 1 мм - не менее 50%, цемент - не менее 20%, пластификатор - не менее 0,5%, воду - остальное, для изготовления внутреннего слоя многослойного стенового блока используют, в том числе, песок - не менее 50%, цемент - не менее 20%, пластификатор - не менее 0,5%, воду - остальное, выбирают количество ингредиентов для смесей слоев, выбирают габаритные параметры блока, габаритные параметры слоев блока, в том числе длину, ширину, толщину, форму и конфигурацию многослойного блока, а также длину, ширину, толщину, форму и конфигурацию каждого слоя для обеспечения прочностных характеристик изготавливаемых многослойных стеновых блоков, в зависимости от количества слоев, от расположения слоев в многослойном стеновом блоке, затем осуществляют послойное формование смесей, для обеспечения равномерного распределения смесей в процессе формования применяют вибрацию, для обеспечения скрепления слоев между собой осуществляют прижатие слоев смеси друг к другу, в том числе, двустороннее или всестороннее прижатие, после добавления последнего слоя формируют поверхность последнего добавленного слоя до необходимого рельефа, в том числе, до гладкого, для обеспечения формирования многослойного стенового блока все слои смесей выдерживают с приданием выбранной формы и конфигурации до их частичного или полного отверждения, после чего извлекают готовый многослойный стеновой блок, для тиражирования изготовленных многослойных стеновых блоков организуют поточную линию или установку, в конструкции которой предусматривают обеспечение всех вышеописанных этапов формирования многослойного стенового блока.
2. Способ изготовления многослойных стеновых блоков, включающий изготовление слоев для многослойного стенового блока, в том числе не менее одного наружного, не менее одного внутреннего слоев, при необходимости, между наружным и внутренним слоями дополнительно изготавливают промежуточный слой или промежуточные слои, каждый слой изготавливают из смесей, в состав которых включают следующие ингредиенты: керамзит, в том числе, дробленый с размером дроблений не менее 1 мм в количестве не менее 50% или керамзит с фракциями с размером фракций не менее 1 мм в количестве не менее 50%, фракции любые возможные по составу, цемент в количестве не менее 20%, пластификатор в количестве не менее 0,5%, остальное - вода соответственно, при изготовлении смесей для наружного слоя многослойного стенового блока используют, в том числе, керамзит - не менее 50%, цемент - не менее 20%, пластификатор - не менее 0,5%, воду - остальное, для изготовления промежуточного слоя многослойного стенового блока используют, в том числе, керамзит с различными фракциями с размером фракций не менее 1 мм - не менее 50%, цемент - не менее 20%, пластификатор - не менее 0,5%, воду - остальное, для изготовления внутреннего слоя многослойного стенового блока используют, в том числе, песок - не менее 50%, цемент - не менее 20%, пластификатор - не менее 0,5%, воду - остальное, выбирают количество ингредиентов для смесей слоев, выбирают габаритные параметры блока, габаритные параметры слоев блока, в том числе длину, ширину, толщину, форму и конфигурацию многослойного блока, а также длину, ширину, толщину, форму и конфигурацию каждого слоя для обеспечения прочностных характеристик изготавливаемых многослойных стеновых блоков, в зависимости от количества слоев, от расположения слоев в многослойном стеновом блоке, затем осуществляют послойное формование смесей, для обеспечения равномерного распределения смесей в процессе формования применяют вибрацию, для обеспечения скрепления слоев между собой осуществляют прижатие слоев смеси друг к другу, в том числе, двустороннее или всестороннее прижатие, после добавления последнего слоя формируют поверхность последнего добавленного слоя до необходимого рельефа, в том числе, до гладкого, для обеспечения формирования многослойного стенового блока все слои смесей выдерживают с приданием выбранной формы и конфигурации до их частичного или полного отверждения, после чего извлекают готовый многослойный стеновой блок, для тиражирования изготовленных многослойных стеновых блоков организуют поточную линию или установку, в конструкции которой предусматривают обеспечение всех вышеописанных этапов формирования многослойного стенового блока, при этом, форму для изготовления многослойных стеновых блоков изготавливают, используя поддон, на который устанавливают с четырех сторон защитные стенки, закрепляют жестко две боковые стенки с задней стенкой, каждую боковую стенку снабжают в верхней и нижней частях выступами, которые располагают в пазах передней стенки, форму снабжают расположенными в средней части винтовыми стяжками, которые выполняют из проходящих через переднюю и заднюю стенки винтов, которые располагают в открытых выемках передней и задней стенок и в отверстиях планок, прилегающих к передней и задней стенкам, планками и винтами охватывают форму с четырех сторон, каждый винт располагают в выемках передней и задней стенок, в нижней части формы ее стенки снабжают гребнями и углублениями, продольные оси которых располагают в одной горизонтальной плоскости, параллельной плоскости поддона, профиль каждого углубления в его поперечном сечении выполняют так, что он имеет идентичную форму профилю каждого гребня в его поперечном сечении, один конец винтовой стяжки поджимают к одной планке, а на другом конце винтовой стяжки навинчивают рукоятку, форму которой выполняют в виде открытого снизу и сверху короба, установленного на указанном поддоне, передняя и задняя стенки снабжены выполненными в них вертикально ориентированными вырезами, выполненными вблизи выемок, каждый вырез вместе с прилегающей к нему открытой стороной выемки выполнен так, что образует окно для беспрепятственного прохождения через него рукоятки.
3. Способ изготовления многослойных стеновых блоков, включающий изготовление слоев для многослойного стенового блока, в том числе не менее одного наружного, не менее одного внутреннего слоев, при необходимости, дополнительно изготавливают промежуточный слой или промежуточные слои, каждый слой изготавливают из смесей, в состав которых включают следующие ингредиенты: керамзит, в том числе, дробленый с размером дроблений не менее 1 мм в количестве от 50% или керамзит с фракциями с размером фракций не менее 1 мм - от 50%, фракции любые возможные по составу, цемент - от 20%, пластификатор - от 0,5%, остальное - вода соответственно, при изготовлении смесей для наружного слоя многослойного стенового блока используют, в том числе, керамзит - не менее 50%, цемент - не менее 20%, пластификатор - не менее 0,5%, воду - остальное, для изготовления промежуточного слоя многослойного стенового блока используют, в том числе, керамзит с различными фракциями размером не менее 1 мм - не менее 50%, цемент - не менее 20%, пластификатор - не менее 0,5%, воду - остальное, для изготовления внутреннего слоя многослойного стенового блока используют, в том числе, песок - не менее 50%, цемент - не менее 20%, пластификатор - не менее 0,5%, воду - остальное, выбирают количество вышеуказанных ингредиентов для смесей слоев, выбирают габаритные параметры блока, габаритные параметры слоев блока, в том числе длину, ширину, толщину, форму, конфигурацию многослойного блока, а также длину, ширину, толщину, форму, конфигурацию каждого слоя для обеспечения прочностных характеристик изготавливаемых многослойных стеновых блоков, в зависимости от количества слоев, от расположения слоев в многослойном стеновом блоке, затем осуществляют послойное формование смесей, для обеспечения равномерного распределения смесей в процессе формования применяют вибрацию, для обеспечения скрепления слоев между собой осуществляют прижатие слоев смеси друг к другу, в том числе, двустороннее прижатие, после добавления последнего слоя формируют поверхности крайних слоев до выбранного рельефа, в том числе, до гладкого, для обеспечения формирования многослойного стенового блока все слои смесей выдерживают с приданием различной формы и конфигурации до их частичного или полного отверждения, после чего извлекают готовый многослойный стеновой блок, для многократного увеличения количества изготовленных многослойных стеновых блоков организуют поточную линию или установку, в конструкции которой предусматривают обеспечение всех вышеописанных этапов формирования многослойных стеновых блоков.
4. Способ изготовления многослойных стеновых блоков, включающий изготовление слоев для многослойного стенового блока, в том числе не менее одного наружного, не менее одного внутреннего слоев, при необходимости, дополнительно изготавливают промежуточный слой или промежуточные слои, каждый слой изготавливают из смесей, в состав которых включают следующие ингредиенты: керамзит, в том числе, дробленый с размером дроблений не менее 1 мм в количестве от 50% или керамзит с фракциями с размером фракций не менее 1 мм - от 50%, фракции любые возможные по составу, цемент - от 20%, пластификатор - от 0,5%, остальное - вода соответственно, при изготовлении смесей для наружного слоя многослойного стенового блока используют, в том числе, керамзит - не менее 50%, цемент - не менее 20%, пластификатор - не менее 0,5%, воду - остальное, для изготовления промежуточного слоя многослойного стенового блока используют, в том числе, керамзит с различными фракциями размером не менее 1 мм - не менее 50%, цемент - не менее 20%, пластификатор - не менее 0,5%, воду - остальное, для изготовления внутреннего слоя многослойного стенового блока используют, в том числе, песок - не менее 50%, цемент - не менее 20%, пластификатор - не менее 0,5%, воду - остальное, выбирают количество вышеуказанных ингредиентов для смесей слоев, выбирают габаритные параметры блока, габаритные параметры слоев блока, в том числе длину, ширину, толщину, форму, конфигурацию многослойного блока, а также длину, ширину, толщину, форму, конфигурацию каждого слоя для обеспечения прочностных характеристик изготавливаемых многослойных стеновых блоков, в зависимости от количества слоев, от расположения слоев в многослойном стеновом блоке, затем осуществляют послойное формование смесей, для обеспечения равномерного распределения смесей в процессе формования применяют вибрацию, для обеспечения скрепления слоев между собой осуществляют прижатие слоев смеси друг к другу, в том числе, двустороннее прижатие, после добавления последнего слоя формируют поверхности крайних слоев до выбранного рельефа, в том числе, до гладкого, для обеспечения формирования многослойного стенового блока все слои смесей выдерживают с приданием различной формы и конфигурации до их частичного или полного отверждения, после чего извлекают готовый многослойный стеновой блок, для многократного увеличения количества изготовленных многослойных стеновых блоков организуют поточную линию или установку, в конструкции которой предусматривают обеспечение всех вышеописанных этапов формирования многослойных стеновых блоков, в том числе, устанавливают форму для изготовления блоков, в которой располагают поддон, переднюю стенку, не менее одной промежуточной стенки, заднюю стенку, не менее двух боковых стенок, при этом каждую пару боковых стенок жестко соединяют с одной задней стенкой или с одной промежуточной стенкой так, что жестко соединенными стенками образуют отдельную секцию, соединенную со смежной секцией, расположенной между задней и передней стенками формы, в верхней и нижней частях каждой промежуточной и передней стенки выполняют открытые сверху и снизу пазы, в которых располагают выступы боковых стенок смежной секции, форма снабжают также планками с отверстиями, а также винтовыми стяжками, расположенными в отверстиях планок и в выемках передней, задней и промежуточных стенок, винтовые стяжки выполняют в виде охватывающих форму с боков удлиненных стержней, каждую винтовую стяжку снабжают навинченной на одном конце рукояткой, планками и винтовыми стяжками охватывают форму с четырех сторон таким образом, что планки контактируют с передней и задней стенками и поджаты к ним стяжками, в нижней части формы стенкам придают форму гребней и углублений, продольные оси которых располагают в одной горизонтальной плоскости, параллельной плоскости поддона, на котором устанавливают стенки формы, а профиль каждого углубления в его поперечном сечении выполняют идентичным профилю каждого гребня в поперечном сечении гребня, форму выполняют в виде открытого снизу и сверху короба, установленного на указанном поддоне, переднюю и заднюю стенки при этом выполняют с вертикально ориентированными вырезами, которые располагают вблизи выемок, каждый вырез вместе с прилегающей к нему открытой стороной выемки выполнен так, что образует окно для беспрепятственного прохождения через него рукоятки.
5. Способ изготовления многослойных стеновых блоков, включающий изготовление слоев для многослойного стенового блока, в том числе не менее одного наружного, не менее одного внутреннего слоев, при необходимости, дополнительно изготавливают промежуточный слой или промежуточные слои, каждый слой изготавливают из смесей, в состав которых включают следующие ингредиенты: керамзит, в том числе, дробленый с размером дроблений не менее 1 мм в количестве от 50% или керамзит с фракциями с размером фракций не менее 1 мм - от 50%, фракции любые возможные по составу, цемент - от 20%, пластификатор - от 0,5%, остальное - вода соответственно, при изготовлении смесей для наружного слоя многослойного стенового блока используют, в том числе, керамзит - не менее 50%, цемент - не менее 20%, пластификатор - не менее 0,5%, воду - остальное, для изготовления промежуточного слоя многослойного стенового блока используют, в том числе, керамзит с различными фракциями размером не менее 1 мм - не менее 50%, цемент - не менее 20%, пластификатор - не менее 0,5%, воду - остальное, для изготовления внутреннего слоя многослойного стенового блока используют, в том числе, песок - не менее 50%, цемент - не менее 20%, пластификатор - не менее 0,5%, воду - остальное, выбирают количество вышеуказанных ингредиентов для смесей слоев, выбирают габаритные параметры блока, габаритные параметры слоев блока, в том числе длину, ширину, толщину, форму, конфигурацию многослойного блока, а также длину, ширину, толщину, форму, конфигурацию каждого слоя для обеспечения прочностных характеристик изготавливаемых многослойных стеновых блоков, в зависимости от количества слоев, от расположения слоев в многослойном стеновом блоке, затем осуществляют послойное формование смесей, для обеспечения равномерного распределения смесей в процессе формования применяют вибрацию, для обеспечения скрепления слоев между собой осуществляют прижатие слоев смеси друг к другу, в том числе, двустороннее прижатие, после добавления последнего слоя формируют поверхности крайних слоев до выбранного рельефа, в том числе, до гладкого, для обеспечения формирования многослойного стенового блока все слои смесей выдерживают с приданием различной формы и конфигурации до их частичного или полного отверждения, после чего извлекают готовый многослойный стеновой блок, для многократного увеличения количества изготовленных многослойных стеновых блоков организуют поточную линию или установку, в конструкции которой предусматривают обеспечение всех вышеописанных этапов формирования многослойных стеновых блоков, в том числе, устанавливают форму для изготовления блоков, в которой на поддоне закрепляют переднюю стенку, заднюю стенку, идентичную им промежуточную стенку, указанные стенки располагают на поддоне параллельно и вертикально, между этими стенками располагают боковые стенки и промежуточные боковые стенки, которые соединяют с передней, задней и промежуточной стенкой, каждую промежуточную боковую стенку располагают наклонно под углом, расположенным между боковой стенкой и поддоном, угол выбирают любым необходимым в диапазоне от нуля до 180°, боковые стенки жестко соединяют с задней стенкой для образования секции, в верхней и нижней частях задней стенки выполняют пазы под выступы смежной секции, каждую боковую стенку и каждую боковую промежуточную стенку снабжают выступами, расположенными в открытых пазах промежуточной стенки или в пазах смежной передней стенки, форму скрепляют в ее средней части винтовыми стяжками, расположенными в открытых выемках передней, задней и промежуточной стенках, а также в отверстиях планок, которыми вместе с винтовыми стяжками охватывают форму с четырех сторон таким образом, что планки контактируют с передней и задней стенками и поджаты к ним стяжками, каждую винтовую стяжку снабжают навинченной на один ее конец рукояткой, причем в нижней части формы ее стенки снабжают гребнем и углублением, расположенным в одной плоскости, параллельной плоскости поддона, форму выполняют в виде открытого снизу и сверху короба, который устанавливают на поддоне, переднюю и заднюю стенки выполняют в них вертикально ориентированными вырезами, выполненными вблизи выемок, каждым вырезом вместе с прилегающей к нему открытой стороной выемки образуют окно для беспрепятственного прохождения через него рукоятки.
6. Способ изготовления многослойных стеновых блоков, включающий изготовление слоев для многослойного стенового блока, в том числе не менее одного наружного, не менее одного внутреннего слоев, при необходимости, дополнительно изготавливают промежуточный слой или промежуточные слои, каждый слой изготавливают из смесей, в состав которых включают следующие ингредиенты: керамзит, в том числе, дробленый с размером дроблений не менее 1 мм в количестве от 50% или керамзит с фракциями с размером фракций не менее 1 мм - от 50%, фракции любые возможные по составу, цемент - от 20%, пластификатор - от 0,5%, остальное - вода соответственно, при изготовлении смесей для наружного слоя многослойного стенового блока используют, в том числе, керамзит - не менее 50%, цемент - не менее 20%, пластификатор - не менее 0,5%, воду - остальное, для изготовления промежуточного слоя многослойного стенового блока используют, в том числе, керамзит с различными фракциями размером не менее 1 мм - не менее 50%, цемент - не менее 20%, пластификатор - не менее 0,5%, воду - остальное, для изготовления внутреннего слоя многослойного стенового блока используют, в том числе, песок - не менее 50%, цемент - не менее 20%, пластификатор - не менее 0,5%, воду - остальное, выбирают количество вышеуказанных ингредиентов для смесей слоев, выбирают габаритные параметры блока, габаритные параметры слоев блока, в том числе длину, ширину, толщину, форму, конфигурацию многослойного блока, а также длину, ширину, толщину, форму, конфигурацию каждого слоя для обеспечения прочностных характеристик изготавливаемых многослойных стеновых блоков, в зависимости от количества слоев, от расположения слоев в многослойном стеновом блоке, затем осуществляют послойное формование смесей, для обеспечения равномерного распределения смесей в процессе формования применяют вибрацию, для обеспечения скрепления слоев между собой осуществляют прижатие слоев смеси друг к другу, в том числе, двустороннее прижатие, после добавления последнего слоя формируют поверхности крайних слоев до выбранного рельефа, в том числе, до гладкого, для обеспечения формирования многослойного стенового блока все слои смесей выдерживают с приданием различной формы и конфигурации до их частичного или полного отверждения, после чего извлекают готовый многослойный стеновой блок, для многократного увеличения количества изготовленных многослойных стеновых блоков организуют поточную линию или установку, в конструкции которой предусматривают обеспечение всех вышеописанных этапов формирования многослойных стеновых блоков, в том числе, устанавливают форму для изготовления блоков, в которой устанавливают на поддоне переднюю и заднюю стенки, между которыми располагают, не менее одной промежуточной стенки, заднюю стенку снабжают пазами для размещения в них выступов стыкуемой с ней отдельной секции, в форму вставляют попарно расположенные напротив друг друга боковые стенки, пару боковых стенок жестко соединяют с задней стенкой, другую пару боковых стенок жестко соединяют с промежуточной стенкой, в соединении с задней и промежуточной стенками каждой парой боковых стенок образуют отдельную секцию, секции соединяют между собой так, что выступы боковых стенок располагают в пазах промежуточной и передней стенок, при этом боковые стенки поджимают к промежуточным и передней стенкам винтовыми стяжками, расположенными в отверстиях передней, промежуточных и задней стенок, стяжками охватывают форму с двух сторон и стягивают форму в ее продольном направлении вдоль боковых стенок, каждую винтовую стяжку снабжают навинченной на один конец рукояткой, внизу формы внутренние поверхности стенок снабжают гребнями и углублениями со скошенными поверхностями, профиль каждого углублении в его поперечном сечении подбирают идентичными профилю каждого гребня в поперечном сечении гребня, при этом расположенные на одной стороне формы боковые стенки или боковые стенки, расположенные на обеих сторонах формы, наклоняют под углом, расположенным между боковой стенкой и поддоном, угол наклона стенки выбирают в диапазоне от нуля до 180°, при этом форма включает нижнюю стенку, образованную поддоном, имеющим ломаную внутреннюю поверхность, состоящую из двух частей, каждая из которых расположена под углом к вертикальной оси симметрии формы, при этом указанный угол выбирают в диапазоне от нуля до 180°, а форму выполняют в виде открытого снизу и сверху короба, установленного на указанном поддоне.
7. Способ изготовления многослойных стеновых блоков, включающий изготовление слоев для многослойного стенового блока, в том числе не менее одного наружного, не менее одного внутреннего слоев, при необходимости, дополнительно изготавливают промежуточный слой или промежуточные слои, каждый слой изготавливают из смесей, в состав которых включают следующие ингредиенты: керамзит, в том числе, дробленый с размером дроблений не менее 1 мм в количестве от 50% или керамзит с фракциями с размером фракций не менее 1 мм - от 50%, фракции любые возможные по составу, цемент - от 20%, пластификатор - от 0,5%, остальное - вода соответственно, при изготовлении смесей для наружного слоя многослойного стенового блока используют, в том числе, керамзит - не менее 50%, цемент - не менее 20%, пластификатор - не менее 0,5%, воду - остальное, для изготовления промежуточного слоя многослойного стенового блока используют, в том числе, керамзит с различными фракциями размером не менее 1 мм - не менее 50%, цемент - не менее 20%, пластификатор - не менее 0,5%, воду - остальное, для изготовления внутреннего слоя многослойного стенового блока используют, в том числе, песок - не менее 50%, цемент - не менее 20%, пластификатор - не менее 0,5%, воду - остальное, выбирают количество вышеуказанных ингредиентов для смесей слоев, выбирают габаритные параметры блока, габаритные параметры слоев блока, в том числе длину, ширину, толщину, форму, конфигурацию многослойного блока, а также длину, ширину, толщину, форму, конфигурацию каждого слоя для обеспечения прочностных характеристик изготавливаемых многослойных стеновых блоков, в зависимости от количества слоев, от расположения слоев в многослойном стеновом блоке, затем осуществляют послойное формование смесей, для обеспечения равномерного распределения смесей в процессе формования применяют вибрацию, для обеспечения скрепления слоев между собой осуществляют прижатие слоев смеси друг к другу, в том числе, двустороннее прижатие, после добавления последнего слоя формируют поверхности крайних слоев до выбранного рельефа, в том числе, до гладкого, для обеспечения формирования многослойного стенового блока все слои смесей выдерживают с приданием различной формы и конфигурации до их частичного или полного отверждения, после чего извлекают готовый многослойный стеновой блок, для многократного увеличения количества изготовленных многослойных стеновых блоков организуют поточную линию или установку, в конструкции которой предусматривают обеспечение всех вышеописанных этапов формирования многослойных стеновых блоков, в том числе, устанавливают форму для изготовления блоков, в которой закрепляют на поддоне переднюю и заднюю стенки, между которыми располагают не менее одной промежуточной стенки, заднюю стенку изготавливают с пазами для размещения в них выступов стыкуемой с ней отдельной секции, в форму вставляют попарно расположенные напротив друг друга боковые стенки, пару боковых стенок жестко соединяют с задней стенкой, каждую следующую пару боковых стенок жестко соединяют с промежуточной стенкой так, что в соединении с задней и промежуточной стенками каждой парой боковых стенок образуют отдельную секцию, секции соединяют между собой так, что выступы боковых стенок располагают в пазах промежуточной и передней стенок, при этом боковые стенки поджимают к промежуточным и передней стенкам винтовыми стяжками, которые располагают в отверстиях передней, промежуточных и задней стенок, стяжками охватывают форму с двух сторон и стягивают форму в продольном направлении вдоль боковых стенок, каждую винтовую стяжку снабжают навинченной на один ее конец рукояткой, при этом расположенные на одной стороне формы боковые стенки или боковые стенки, расположенные на обеих сторонах формы, наклоняют под углом, расположенным между боковой стенкой и поддоном, угол наклона стенки выбирают в жиапазоне от нуля до 180°, при этом форму снабжают нижней стенкой, образованной поддоном с ломаной внутренней поверхностью, состоящей из двух частей, каждая из которых расположена под углом к вертикальной оси симметрии формы, при этом указанный угол выбирают в диапазоне от нуля до 180°, а форму выполняют в виде открытого снизу и сверху короба, который устанавливают на поддоне.
8. Способ изготовления многослойных стеновых блоков, включающий изготовление слоев для многослойного стенового блока, в том числе не менее одного наружного, не менее одного внутреннего слоев, при необходимости, дополнительно изготавливают промежуточный слой или промежуточные слои, каждый слой изготавливают из смесей, в состав которых включают следующие ингредиенты: керамзит, в том числе, дробленый с размером дроблений не менее 1 мм в количестве от 50% или керамзит с фракциями с размером фракций не менее 1 мм - от 50%, фракции любые возможные по составу, цемент - от 20%, пластификатор - от 0,5%, остальное - вода соответственно, при изготовлении смесей для наружного слоя многослойного стенового блока используют, в том числе, керамзит - не менее 50%, цемент - не менее 20%, пластификатор - не менее 0,5%, воду - остальное, для изготовления промежуточного слоя многослойного стенового блока используют, в том числе, керамзит с различными фракциями размером не менее 1 мм - не менее 50%, цемент - не менее 20%, пластификатор - не менее 0,5%, воду - остальное, для изготовления внутреннего слоя многослойного стенового блока используют, в том числе, песок - не менее 50%, цемент - не менее 20%, пластификатор - не менее 0,5%, воду - остальное, выбирают количество вышеуказанных ингредиентов для смесей слоев, выбирают габаритные параметры блока, габаритные параметры слоев блока, в том числе длину, ширину, толщину, форму, конфигурацию многослойного блока, а также длину, ширину, толщину, форму, конфигурацию каждого слоя для обеспечения прочностных характеристик изготавливаемых многослойных стеновых блоков, в зависимости от количества слоев, от расположения слоев в многослойном стеновом блоке, затем осуществляют послойное формование смесей, для обеспечения равномерного распределения смесей в процессе формования применяют вибрацию, для обеспечения скрепления слоев между собой осуществляют прижатие слоев смеси друг к другу, в том числе, двустороннее прижатие, после добавления последнего слоя формируют поверхности крайних слоев до выбранного рельефа, в том числе, до гладкого, для обеспечения формирования многослойного стенового блока все слои смесей выдерживают с приданием различной формы и конфигурации до их частичного или полного отверждения, после чего извлекают готовый многослойный стеновой блок, для многократного увеличения количества изготовленных многослойных стеновых блоков организуют поточную линию или установку, в конструкции которой предусматривают обеспечение всех вышеописанных этапов формирования многослойных стеновых блоков, в том числе, устанавливают форму для изготовления блоков, в которой на поддоне закрепляют переднюю и заднюю стенки, между которыми располагают не менее одной промежуточной стенки, в задней стенке предусматривают пазы для размещения в них выступов стыкуемой с ней отдельной секции, в форму включают перегородки и попарно расположенные напротив друг друга боковые стенки, причем, пару боковых стенок и перегородку жестко соединяют с задней стенкой, другую пару боковых стенок и перегородку жестко соединяют с промежуточной стенкой, соединением задней и промежуточной стенками парами боковых стенок и перегородкой образуют отдельную секцию, секции соединяют между собой так, что выступы боковых стенок расположены в пазах промежуточной и передней стенок, при этом боковые стенки поджимают к промежуточной и передней стенкам винтовыми стяжками, которые располагают в выемках передней, промежуточной и задней стенок, стяжками охватывают форму с двух сторон и стягивают форму в продольном направлении вдоль боковых стенок, при этом, каждую винтовую стяжку снабжают навинченной на один ее конец рукояткой, при этом в передней, задней и промежуточной стенках выполняют параллельно расположенные по отношению друг другу горизонтальные углубления и параллельные друг другу вертикальные углубления, выпуклые в сторону от передней стенки, форму выполняют в виде открытого снизу и сверху короба, который устанавливают на поддоне, переднюю, промежуточную и заднюю стенки выполняют с вертикально ориентированными вырезами вблизи выемок, так, что каждым вырезом вместе с прилегающей к нему открытой стороной выемки образуют окно для беспрепятственного прохождения через него рукоятки.
9. Многослойный стеновой блок, выполненный из не менее чем из двух слоев, в том числе, наружного слоя и внутреннего слоя, между которыми, в случае необходимости, выполнен промежуточный слой, при этом каждый дополнительный слой расположен между наружным и внутренним слоями, слои изготовлены из смесей, включающих следующие ингредиенты: керамзит, в том числе, дробленый или керамзит с различными фракциями, цемент, используемый для скрепления материалов, используемых в строительстве, пластификатор, воду, при этом, наружный слой многослойного стенового блока выполнен, в том числе, из керамзита, цемента, пластификатора, воды, промежуточный слой многослойного стенового блока выполнен, в том числе, из керамзита с различными фракциями, цемента, пластификатора, воды, внутренний слой многослойного стенового блока выполнен, в том числе, из песка, цемента, пластификатора, воды, с выбираемым количеством и составом ингредиентов для смесей слоев, в состав которых включены такие, как керамзит, в том числе, дробленый с размером дроблений не менее 1 мм - не менее 50% или керамзит с фракциями с размером фракций не менее 1 мм - не менее 50%, фракции любые возможные по составу, цемент - не менее 20%, пластификатор - не менее 0,5%, остальное - вода соответственно, для изготовления смесей для наружного слоя многослойного стенового блока в состав включены, в том числе, керамзит - не менее 50%, цемент - не менее 20%, пластификатор - не менее 0,5%, вода - остальное, для изготовления промежуточного слоя или слоев многослойного стенового блока в состав включены, в том числе, керамзит с различными фракциями размером фракций не менее 1 мм - не менее 50%, цемент - не менее 20%, пластификатор - не менее 0,5%, вода - остальное, для изготовления внутреннего слоя многослойного стенового блока в состав включены, в том числе, песок - не менее 50%, цемент - не менее 20%, пластификатор - не менее 0,5%, вода - остальное, слои изготовлены с выбираемыми габаритными параметрами, такими, как длина, ширина, толщина, форма и конфигурация многослойного блока, а также длина, ширина, толщина, форма, конфигурация каждого слоя, с обеспечением необходимых прочностных характеристик изготавливаемых многослойных стеновых блоков, в зависимости от количества слоев, в зависимости от расположения слоев в многослойном стеновом блоке, с осуществлением послойного формования смесей, с обеспечением равномерного распределения смесей в процессе формования посредством применения вибрации, с обеспечением скрепления слоев между собой посредством прижатия слоев смесей друг к другу, в том числе, посредством двустороннего прижатия, с формированием поверхности последнего добавленного слоя смесей до необходимого рельефа, в том числе, до гладкого, для обеспечения формирования многослойного стенового блока все слои смесей выдержаны с приданием различной формы и конфигурации до их частичного или полного отверждения, с последующим извлечением готового многослойного стенового блока полученной конфигурации и размеров, достигнутых посредством формования.
10. Многослойный стеновой блок, выполненный из не менее чем из одного наружного слоя, не менее, чем из одного внутреннего слоя, в случае двух и более слоев между слоями, при необходимости, выполнен промежуточный слой или слои, которые изготовлены из смесей, включающих следующие ингредиенты: керамзит, в том числе, дробленый или керамзит с различными фракциями, цемент, используемый для скрепления материалов, используемых в строительстве, пластификатор, воду, при этом наружный слой многослойного стенового блока выполнен, в том числе, из керамзита, цемента, пластификатора, воды, внутренний слой многослойного стенового блока выполнен, в том числе, из песка, цемента, пластификатора, воды, промежуточный слой многослойного стенового блока выполнен, в том числе, из керамзита с различными фракциями, цемента, пластификатора, воды, с выбираемым количеством и составом ингредиентов для смесей слоев, в основной состав которых включены такие ингредиенты, как керамзит, в том числе, дробленый с размером дроблений не менее 1 мм в количестве не менее 50% или керамзит с фракциями с размером фракций не менее 1 мм в количестве не менее 50%, фракции любые возможные по составу, цемент в количестве не менее 20%, пластификатор в количестве не менее 0,5%, остальное - вода соответственно, для изготовления смесей для наружного слоя многослойного стенового блока в состав включены, в том числе, керамзит в количестве не менее 50%, цемент в количестве не менее 20%, пластификатор в количестве не менее 0,5%, вода - остальное, для изготовления внутреннего слоя многослойного стенового блока в состав включены, в том числе, песок в количестве не менее 50%, цемент в количестве не менее 20%, пластификатор в количестве не менее 0,5%, вода - остальное, для изготовления промежуточного слоя или слоев многослойного стенового блока в состав включены, в том числе, керамзит с различными фракциями размером фракций не менее 1 мм в количестве не менее 50%, цемент в количестве не менее 20%, пластификатор в количестве не менее 0,5%, вода - остальное, слои изготовлены с выбираемыми габаритными параметрами, такими, как длина, ширина, толщина, форма и конфигурация многослойного блока, а также длина, ширина, толщина, форма, конфигурация каждого слоя, с обеспечением необходимых прочностных характеристик изготавливаемых многослойных стеновых блоков, в зависимости от количества слоев, в зависимости от расположения слоев в многослойном стеновом блоке, с осуществлением послойного формования смесей, с обеспечением равномерного распределения смесей в процессе формования посредством применения вибрации, с обеспечением скрепления слоев между собой посредством прижатия слоев смесей друг к другу, в том числе, посредством двустороннего прижатия, с формированием поверхности последнего добавленного слоя смесей до необходимого рельефа или с формированием поверхности крайних слоев смесей до необходимого рельефа в том числе, до гладкого, для обеспечения формирования многослойного стенового блока все слои смесей выдержаны с приданием различной формы и конфигурации до их частичного или полного отверждения, с последующим извлечением готового многослойного стенового блока полученной конфигурации и размеров, достигнутых посредством формования.